(57)【要約】 【課題】  キャリア汚染を生ずることなく、良好な画像を形成し得る現像剤を得る。【解決手段】  バインダー樹脂及び着色剤を含有する粗く粒状化された混合物を含む水系分散液を機械的せん断に供して粒状化した後、得られた着色微粒子を凝集して、凝集粒子を形成し、同様に水系分散液を機械的せん断に供して粒状化した離型剤微粒子及び樹脂微粒子を用いて第１のカプセル化を行い、さらに樹脂微粒子を用いて第２のカプセル化を行得ことによりカプセルトナーを得る。【選択図】図１
2011018046.tif 000002
【特許請求の範囲】
【請求項１】
バインダー樹脂及び着色剤を含有する粗く粒状化された混合物を水系媒体と混合して第１の水系分散液を調製する工程、該第１の水系分散液を機械的せん断に供し、該粗く粒状化された混合物を微細に粒状化して、着色微粒子を含む第１の微粒子分散液を形成する工程、及び該第１の微粒子分散液中で該着色微粒子を凝集する工程により、凝集粒子を形成するプロセスと、
少なくとも１種類以上の離型剤を含有する離型剤粒子を水系媒体と混合して第２の水系分散液を形成する工程、及び該第２の水系分散液を機械的せん断に供し、該離型剤粒子を微細に粒状化する工程により、離型剤微粒子を形成するプロセスと、
少なくとも１種類以上のバインダー樹脂を含有する樹脂粒子を水系媒体と混合して第３の水系分散液を形成する工程、及び該第３の水系分散液を機械的せん断に供し、該樹脂粒子を微細に粒状化する工程により、樹脂微粒子を形成するプロセスと、
前記凝集粒子を含む分散液中に該離型剤微粒子を添加し、該凝集粒子表面に該離型剤微粒子及び該樹脂微粒子を付着させることにより、第１のカプセル化を行い、該凝集粒子表面上に第１のカプセル部を形成するプロセスと、
前記第１のカプセル粒子を含む分散液中に該樹脂微粒子をさらに添加し、該第１のカプセル部表面に該樹脂微粒子を付着させることにより、第２のカプセル化を行い、第２のカプセル部を形成するプロセスとを具備する現像剤の製造方法。
【請求項２】
前記バインダー樹脂は、ポリエステル樹脂である請求項１に記載の方法。
【請求項３】
前記機械的せん断は、高圧微粒化機を用いて行われる請求項１または２に記載の方法、
【請求項４】
バインダー樹脂及び着色剤を含有する粗く粒状化された混合物を水系媒体と混合して第１の水系分散液を調製する工程、該第１の水系分散液を機械的せん断に供し、該粗く粒状化された混合物を微細に粒状化して、着色微粒子を含む第１の微粒子分散液を形成する工程、及び該第１の微粒子分散液中で該着色微粒子を凝集する工程により得られた凝集粒子と、
少なくとも１種類以上の離型剤を含有する離型剤粒子を水系媒体と混合して第２の水系分散液を形成する工程、及び該第２の水系分散液を機械的せん断に供し、該離型剤粒子を微細に粒状化する工程により得られた離型剤微粒子と、
少なくとも１種類以上のバインダー樹脂を含有する樹脂粒子を水系媒体と混合して第３の水系分散液を形成する工程、及び該第３の水系分散液を機械的せん断に供し、該樹脂粒子を微細に粒状化する工程により得られた樹脂微粒子とを含む現像剤であって、
前記凝集粒子と、該凝集粒子表面に付着された、該離型剤微粒子及び該樹脂微粒子を含む第１のカプセル部と、該第１のカプセル部表面に付着された樹脂微粒子を含む第２のカプセル部を具備する現像剤。
【請求項５】
前記バインダー樹脂は、非晶質ポリエステル樹脂である請求項４に記載の現像剤。
【請求項６】
前記機械的せん断は、高圧微粒化機を用いて行われる請求項４または５に記載の現像剤。
【発明の詳細な説明】
【技術分野】
【０００１】
本発明の実施形態は、電子写真法、静電印刷法、磁気記録法等における静電荷像、磁気潜像を現像するための現像剤、及びその製造方法に関する。
【背景技術】
【０００２】
電子写真法では、像担持体上に電気的な潜像を形成し、ついで潜像をトナーによって現像し、紙等の転写材にトナー画像を転写した後、加熱・加圧等の手段によって定着する。使用するトナーは、従来の単色ブラックのみならず、フルカラー画像を形成するために、複数色のトナーを用いて画像を形成している。
【０００３】
トナーは、キャリア粒子と混合して使用される２成分系現像剤と、磁性トナー又は非磁性トナーとして使用される１成分系現像剤とがある。これらトナーの製法は、通常、混練粉砕法により製造される。この混練粉砕法は、バインダー樹脂、顔料、ワックスなどの離型剤、帯電制御剤等を溶融混練し、冷却後に微粉砕し、これを分級して所望のトナー粒子を製造する方法である。混練粉砕法により製造されたトナー粒子表面には、目的に応じ、表面に無機及び／又は有機の微粒子が添加され、トナーが得られる。
【０００４】
混練粉砕法により製造されるトナー粒子の場合、通常、その形状は不定型であり、その表面組成は不均一である。使用材料の粉砕性や粉砕工程の条件により、トナー粒子の形状や表面組成は微妙に変化するが、形状を意図的に制御することは困難である。
【０００５】
また、特に粉砕性の高い材料を用いた場合、現像機内での種々のストレスにより、さらに微粉化されたり、形状が変化し、その結果、２成分系現像剤においては、微粉化されたトナーがキャリア表面へ固着して現像剤の帯電劣化が加速されたり、１成分系現像剤においては、粒度分布が拡大し、微粉化されたトナーが飛散したり、トナー形状の変化に伴い現像性が低下し、画質が劣化するという問題が生じていた。
【０００６】
また、トナーがワックスなどの離型剤を含む場合、バインダー樹脂と離型剤の界面にて粉砕が起きやすいため、トナーの表面に離型剤が露出することがある。特に高弾性を有する粉砕されにくい樹脂と、ポリエチレンのような脆いワックスからなるトナーの場合、トナーの表面にポリエチレンの露出が多く見られる。このようなトナーは、定着時の離型性や感光体上からの未転写トナーのクリーニングには有利であるものの、トナーの表面のポリエチレンが、現像機内での剪断力等の機械力により、トナーから脱離し、現像ロール、像担持体、及びキャリア等に容易に移行し得る。このため、ワックスによる、現像ロール、像担持体、及びキャリア等汚染が生じ易く、現像剤としての信頼性が低下することがあった。
【０００７】
このような事情の下、近年、トナー粒子の形状及び表面組成を意図的に制御したトナーの製造方法として、乳化重合凝集法が提案されている。
【０００８】
乳化重合凝集法は、乳化重合により樹脂分散液を作成し、一方、溶媒に着色剤を分散させた着色剤分散液を作成し、これらを混合してトナー粒径に相当する凝集粒子を形成した後、加熱することによって融合し、トナー粒子を得る方法である。この乳化重合凝集法によると、加熱温度条件を選択することにより、トナー形状を不定形から球形まで任意に制御することができる。
【０００９】
乳化重合凝集法では、少なくとも樹脂微粒子の分散液、及び着色剤の分散液を所定の条件で凝集・融着させることにより得ることができる。しかしながら、乳化重合凝集法は合成し得る樹脂の種類に制約があり、スチレンアクリル系共重合体の製造には好適だが、定着性が良好であることが知られているポリエステル樹脂を適用することができない。
【００１０】
これに対し、ポリエステル樹脂を用いたトナーの製造方法として、有機溶剤に溶解させた溶液に顔料分散液等を添加し、これに水を加える転相乳化法があるが、有機溶剤を除去回収する必要がある。有機溶剤を使用せずに水系媒体中で機械的せん断により微粒子を製造する方法が提案されているが、溶融状態の樹脂等を撹拌装置に供給する必要があり、ハンドリングが困難であった。また、形状制御に対する自由度も低く、トナー形状を不定形から球形まで任意に制御することができなかった。
【００１１】
そこでわれわれは、有機溶剤を使用せずにポリエステル樹脂を微粒化し、その後、凝集、カプセル化せしめることにより形状及び粒子径分布が制御可能で、さらに帯電性が良好な製法、及び、電子写真用トナーを見出した。この製法では、少なくともバインダー樹脂及び着色剤を含有する粗く粒状化された混合物を水系媒体と混合する工程、及び混合液を機械的撹拌に供し、粗く粒状化された混合物を微細に粒状化して、微粒子を形成する工程、バインダー樹脂を含有する粗く粒状化された混合物を水系媒体と混合する工程、及び混合液を機械的撹拌に供し、粗く粒状化された混合物を微細に粒状化して、微粒子を形成する工程、及び微粒子を凝集せしめ、凝集粒子を形成する工程、バインダー樹脂を含有する微粒子と大きさの異なる凝集体を混合しカプセル化する工程を有している。
【００１２】
しかしながら、バインダー樹脂及び着色剤に、離型剤を追加した混合物を水系媒体中にて微細に粒状化した場合、離型剤や着色剤がトナー表面に存在するため、定着時の離型性や感光体上からの未転写トナーのクリーニングには有利であるものの、トナーの表面の離型剤や着色剤が、現像機内での剪断力等の機械力により、トナーから脱離し、現像ロール、像担持体、及びキャリア等に容易に移行し得る。このため、離型剤や着色剤による、現像ロール、像担持体、及びキャリア等汚染が生じ易く、現像剤としての信頼性が低下するという問題がある。
【先行技術文献】
【特許文献】
【００１３】
【特許文献１】特開昭６３−２８２７５２号公報
【特許文献２】特開平６−２５０４３９号公報
【特許文献３】特開平９−３１１５０２号公報
【発明の概要】
【発明が解決しようとする課題】
【００１４】
本発明の実施形態は、キャリア汚染を生ずることなく、良好な画像を形成し得る現像剤を提供することを目的とする。
【課題を解決するための手段】
【００１５】
実施形態に係る現像剤の製造方法によれば、バインダー樹脂及び着色剤を含有する粗く粒状化された混合物を水系媒体と混合して第１の水系分散液を調製する工程、該第１の水系分散液を機械的せん断に供し、該粗く粒状化された混合物を微細に粒状化して、着色微粒子を含む第１の微粒子分散液を形成する工程、及び該第１の微粒子分散液中で該着色微粒子を凝集する工程により、凝集粒子を形成するプロセスと、
少なくとも１種類以上の離型剤を含有する離型剤粒子を水系媒体と混合して第２の水系分散液を形成する工程、及び該第２の水系分散液を機械的せん断に供し、該離型剤粒子を微細に粒状化する工程により、離型剤微粒子を形成するプロセスと、
少なくとも１種類以上のバインダー樹脂を含有する樹脂粒子を水系媒体と混合して第３の水系分散液を形成する工程、及び該第３の水系分散液を機械的せん断に供し、該樹脂粒子を微細に粒状化する工程により、樹脂微粒子を形成するプロセスとにより、凝集粒子、離型剤微粒子、樹脂微粒子を各々形成する。
【００１６】
その後、凝集粒子を含む分散液中に離型剤微粒子及び樹脂微粒子を添加し、凝集粒子表面に離型剤微粒子及び樹脂微粒子を付着させることにより、第１のカプセル化を行い、凝集粒子表面上に第１のカプセル部を形成するプロセスと、
第１のカプセル粒子を含む分散液中に樹脂微粒子を添加し、第１のカプセル部表面に該樹脂微粒子を付着させることにより、第２のカプセル化を行い、第２のカプセル部を形成するプロセスとにより現像剤を製造する。
【図面の簡単な説明】
【００１７】
【図１】実施形態にかかる現像剤の製造方法の一例を表すフロー図である。
【図２】機械的せん断装置として使用される高圧式微粒化機の一例を表す図である。
【図３】一実施態様により得られた現像剤を適用可能な複写機の構成を表す概略図である。
【発明を実施するための形態】
【００１８】
実施形態によれば、着色剤とバインダーを樹脂を含有する凝集粒子を含む分散液中に離型剤微粒子及び樹脂微粒子を添加し、凝集粒子表面に離型剤微粒子及び樹脂微粒子を付着させることにより、第１のカプセル化を行い、凝集粒子表面上に第１のカプセル部を形成するプロセスと、
第１のカプセル粒子を含む分散液中に樹脂微粒子を添加し、第１のカプセル部表面に樹脂微粒子を付着させることにより、第２のカプセル化を行い、第２のカプセル部を形成するプロセスとを具備する現像剤の製造方法が提供される。
【００１９】
凝集粒子を形成するプロセスは、バインダー樹脂及び着色剤を含有する粗く粒状化された混合物を水系媒体と混合して第１の水系分散液を調製する工程、第１の水系分散液を機械的せん断に供し、粗く粒状化された混合物を微細に粒状化して、着色微粒子を含む第１の微粒子分散液を形成する工程、及び第１の微粒子分散液中で該着色微粒子を凝集する工程を含む。
【００２０】
離型剤微粒子を形成するプロセスは、少なくとも１種類以上の離型剤を含有する離型剤粒子を水系媒体と混合して第２の水系分散液を形成する工程、及び第２の水系分散液を機械的せん断に供し、離型剤粒子を微細に粒状化する工程を含む。
【００２１】
樹脂微粒子を形成するプロセスは、少なくとも１種類以上のバインダー樹脂を含有する樹脂粒子を水系媒体と混合して第３の水系分散液を形成する工程、及び該第３の水系分散液を機械的せん断に供し、樹脂粒子を微細に粒状化する工程を含む。
【００２２】
また、実施形態によれば、上記方法を用いて得られた現像剤が提供される。
【００２３】
以下、実施の形態について、図面を参照して説明する。
【００２４】
図１に、実施形態にかかる現像剤の製造方法の一例を表すフロー図を示す。
【００２５】
この方法では、凝集粒子、離型剤微粒子、及び樹脂微粒子を各々形成する。
【００２６】
まず、凝集粒子の形成について、説明する。
【００２７】
バインダー樹脂及び着色剤を含有する粗く粒状化された混合物を調製する（Ａｃｔ  １）。このとき、混合物中に、任意に離形剤を添加することができる。
【００２８】
粗く粒状化された混合物は、好ましくは、例えば０．０５ｍｍないし１０ｍｍの体積平均粒径を有する。体積平均粒径が０．０３ｍｍ未満であると、水系媒体中に分散させるために強い攪拌が必要となり、攪拌により発生した泡が混合品の分散を低下させる傾向があり、１０ｍｍを超えると、機械的せん断装置のせん断部に設けられたギャップと比較して粒子径が大きいため、せん断部に粒子が詰まったり、混合物の内部と外部での受けたエネルギーの違いにより、組成や粒子径の不均一な粒子が発生したりする傾向がある。
【００２９】
粗く粒状化された混合物は、より好ましくは、０．１ｍｍないし５ｍｍの体積平均粒径を有する。
【００３０】
粗く粒状化された混合物を水系媒体と混合して第１の水系分散液を調製する（Ａｃｔ  ２）。
【００３１】
粗く粒状化された混合物の分散液を形成する工程において、水系媒体に、任意に、界面活性剤及びｐＨ調整剤のうち少なくとも１種を添加することができる。
【００３２】
界面活性剤を添加することにより、混合物表面に吸着した界面活性剤の働きにより容易に水系媒体中に分散することができる。また、ｐＨ調整剤を添加することにより、混合品表面の解離性官能基の解離度を増加させたり、極性を高めたりすることにより、自己分散性を向上することができる。
【００３３】
続いて、第１の水系分散液を機械的せん断に供し、粗く粒状化された混合物を微細に粒状化して、着色微粒子を含む第１の微粒子分散液を形成する（Ａｃｔ  ３）。
【００３４】
第１の微粒子分散液中で着色微粒子を所望の大きさになるまで凝集せしめ、（Ａｃｔ  ４）、凝集粒子を形成することができる。
【００３５】
尚、着色微粒子を凝集する際、後述の離型剤微粒子を第１の微粒子分散液中に混合することが出来る。
【００３６】
凝集粒子を形成するために、分散液中に凝集剤を投入することができる。
【００３７】
凝集粒子を形成する工程では、ｐＨの調整、界面活性剤の添加、水溶性塩の添加、有機溶剤の添加、及び温度調整のうち少なくとも１つのプロセスを用いて微粒子を複数個凝集させることができる。これらのプロセスを調整することにより得られる凝集粒子の形状を制御することが可能である。
【００３８】
次に、離型剤微粒子の形成について説明する。
【００３９】
少なくとも１種類以上の離型剤を含有する粗く粒状化された離型剤を水系媒体と混合して第２の水系分散液を形成する。（Ａｃｔ  ５）
粗く粒状化された離型剤は、好ましくは、０．０３ｍｍないし１０ｍｍの体積平均粒径を有する。
【００４０】
体積平均粒径が０．０３ｍｍ未満であると、水系媒体中に分散させるために強い攪拌が必要となり、攪拌により発生した泡が混合品の分散を低下させる傾向があり、１０ｍｍを超えると、機械的せん断装置のせん断部に設けられたギャップと比較して粒子径が大きいため、せん断部に粒子が詰まったり、混合物の内部と外部での受けたエネルギーの違いにより、組成や粒子径の不均一な粒子が発生したりする傾向がある。
【００４１】
粗く粒状化された離型剤含有物は、より好ましくは、０．０５ｍｍないし５ｍｍの体積平均粒径を有する。
【００４２】
その後、第２の水系分散液を機械的せん断に供し（Ａｃｔ  ６）、離型剤粒子を微細に粒状化し、離型剤微粒子を得ることが出来る。
【００４３】
さらに、樹脂微粒子の形成について説明する。
【００４４】
バインダー樹脂を含有する樹脂粒子を水系媒体と混合して第３の水系分散液を形成する（Ａｃｔ  ７）。バインダー樹脂は他の材料と混合してもよいし、単独で使用してもよい。また、水系媒体に、任意に、界面活性剤及びｐＨ調整剤のうち少なくとも１種を添加することができる。界面活性剤を添加することにより、混合物表面に吸着した界面活性剤の働きにより容易に水系媒体中に分散することができる。また、ｐＨ調整剤を添加することにより、バインダー樹脂表面の解離性官能基の解離度を増加させたり、極性を高めたりすることにより、自己分散性を向上することができる。
【００４５】
その後、第３の水系分散液を機械的せん断に供し（Ａｃｔ  ８）、該樹脂粒子を微細に粒状化する工程により、樹脂微粒子を形成することができる。
【００４６】
なお、機械的せん断は、バインダー樹脂のＴｇ以上の温度に加温して行うことができる。
【００４７】
水系媒体中で、バインダー樹脂のＴｇ以上の温度で機械的せん断を行うことにより、粗く粒状化されたバインダー樹脂の粘性を確保でき、微細に分割して粒状化することができる。実施形態によれば、機械的せん断の処理温度、処理時間及び高圧微粒化装置のパス回数、攪拌微粒化装置の回転数、超音波微粒化装置の超音波強度等を調整することにより、得られる微粒子の大きさを制御することができる。
【００４８】
このようにして準備した凝集粒子、離型剤微粒子、及び樹脂微粒子を用いて、以下のようにカプセル化トナーを形成する。
【００４９】
まず、凝集粒子を含む分散液中に離型剤微粒子を添加し、凝集粒子表面に、離型剤微粒子及び樹脂微粒子を付着させることにより、第１のカプセル化を行い、（Ａｃｔ  ９）第１のカプセル部を形成する。
【００５０】
その後、第１のカプセル粒子を含む分散液中に樹脂微粒子を添加し、第１のカプセル部表面に樹脂微粒子を付着させることにより、第２のカプセル化を行い、第２のカプセル部を形成する（Ａｃｔ  １０）。
【００５１】
凝集粒子に離型剤微粒子及び樹脂微粒子をカプセル化するために、ｐＨの調整、界面活性剤の添加、水溶性塩の添加、有機溶剤の添加、及び温度調整のうち少なくとも１つのプロセスを用いることができる。また、凝集粒子を安定化させるために、この分散液を例えばバインダー樹脂のガラス転移点に対して＋５〜＋８０℃位の温度に加温することができる。
【００５２】
凝集粒子は、好ましくは１〜１５μｍの体積平均粒子径を有する。
【００５３】
凝集粒子は、好ましくは０．８〜１．０の円形度を有する。
【００５４】
続いて、第１のカプセル部及び第２のカプセル部が形成された凝集粒子を含む分散液を例えば５℃ないしガラス転移点以下まで冷却し、その後、例えばフィルタープレス等を用いて洗浄し（Ａｃｔ  １１）、乾燥（Ａｃｔ  １２）することにより、カプセル化されたトナー粒子が得られる。
【００５５】
実施形態にかかる方法によれば、バインダー樹脂及び着色剤を含有する材料を水系媒体中に混合させて機械的せん断に供することにより、材料を微細に分割しながら粒状化することが可能となる。また、バインダー樹脂を含有する材料を水系媒体中に混合させて機械的せん断に供することにより、バインダー樹脂をシェル剤に適した条件にて材料を微細に分割しながら粒状化することが可能となる。これにより、有機溶媒を使用することなく、カプセル化トナーの製造が可能であり、表面組成のばらつきが少なく、十分な定着性及び転写性を示すカプセルトナーが得られる。また、これにより、トナーの対汚染性、環境安定性を向上することができる。
【００５６】
また、このようなカプセルトナーを用いることにより、良好な画像を形成し得る。
【００５７】
実施形態に使用されるバインダー樹脂としては、定着性や透明性に優れたポリエステル樹脂が使用できるが、他の樹脂を併用することもできる。例えばポリスチレン、スチレン・ブタジエン共重合体、スチレン・アクリル共重合体などのスチレン系樹脂、ポリエチレン、ポリエチレン・酢酸ビニル共重合体、ポリエチレン・ノルボルネン共重合体、ポリエチレン・ビニルアルコール共重合体などのエチレン系樹脂、アクリル系樹脂、フェノール系樹脂、エポキシ系樹脂、アリルフタレート系樹脂、ポリアミド系樹脂、及びマレイン酸系樹脂が挙げられる。これら樹脂は、２種以上を併用してもよい。
【００５８】
バインダー樹脂は、好ましくは１ｍｇＫＯＨ／ｇ以上の酸価を有する。
【００５９】
実施形態に用いる着色剤としては、カーボンブラックや有機もしくは無機の顔料や染料などがあげられる。例えばカーボンブラックでは、アセチレンブラック、ファーネスブラック、サーマルブラック、チャネルブラック、ケッチェンブラックなどが挙げられる。また、イエロー顔料の例としては、Ｃ．Ｉ．ピグメントイエロー１、２、３、４、５、６、７、１０、１１、１２、１３、１４、１５、１６、１７、２３、６５、７３、７４、８１、８３、９３、９５、９７、９８、１０９、１１７、１２０、１３７、１３８、１３９、１４７、１５１、１５４、１６７、１７３、１８０、１８１、１８３、１８５、Ｃ．Ｉ．バットイエロー１、３、２０などが挙げられる。これらを単独で、あるいは混合して使用することもできる。また、マゼンタ顔料の例としては、Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４１、４８、４９、５０、５１、５２、５３、５４、５５、５７、５８、６０、６３、６４、６８、８１、８３、８７、８８、８９、９０、１１２、１１４、１２２、１２３、１４６、１５０、１６３、１８４、１８５、２０２、２０６、２０７、２０９、２３８、Ｃ．Ｉ．ピグメントバイオレット１９、Ｃ．Ｉ．バットレッド１、２、１０、１３、１５、２３、２９、３５がなど挙げられる。これらを単独で、あるいは混合して使用することもできる。また、シアン顔料の例としては、Ｃ．Ｉ．ピグメントブルー２、３、１５、１６、１７、Ｃ．Ｉ．バットブルー６、Ｃ．Ｉ．アシッドブルー４５などが挙げられる。これらを単独で、あるいは混合して使用することもできる。
【００６０】
粗く粒状化された混合物中には、ワックス、及び帯電制御剤のうち少なくとも１つをさらに添加することができる。
【００６１】
ワックスとして、例えば、低分子量ポリエチレン、低分子量ポリプロピレン、ポリオレフィン共重合物、ポリオレフィンワックス、マイクロクリスタリンワックス、パラフィンワックス、フィッシャートロプシュワックスの如き脂肪族炭化水素系ワックス、酸化ポリエチレンワックスの如き脂肪族炭化水素系ワックスの酸化物、または、それらのブロック共重合体、キャンデリラワックス、カルナバワックス、木ろう、ホホバろう、ライスワックスの如き植物系ワックス、みつろう、ラノリン、鯨ろうの如き動物系ワックス、オゾケライト、セレシン、ぺトロラタムの如き鉱物系ワックス、モンタン酸エステルワックス、カスターワックスの如き脂肪酸エステルを主成分とするワックス類、脱酸カルナバワックスの如き脂肪酸エステルを一部または全部を脱酸化したものなどがあげられる。さらに、パルミチン酸、ステアリン酸、モンタン酸、あるいは更に長鎖のアルキル基を有する長鎖アルキルカルボン酸類の如き飽和直鎖脂肪酸、ブラシジン酸、エレオステアリン酸、パリナリン酸の如き不飽和脂肪酸、ステアリルアルコール、エイコシルアルコール、ベヘニルアルコール、カルナウビルアルコール、セリルアルコール、メリシルアルコール、あるいは更に長鎖のアルキル基を有する長鎖アルキルアルコールの如き飽和アルコール、ソルビトールの如き多価アルコール、リノール酸アミド、オレイン酸アミド、ラウリン酸アミドの如き脂肪酸アミド、メチレンビスステアリン酸アミド、エチレンビスカプリン酸アミド、エチレンビスラウリン酸アミド、ヘキサメチレンビスステアリン酸アミドの如き飽和脂肪酸ビスアミド、エチレンビスオレイン酸アミド、ヘキサメチレンビスオレイン酸アミド、Ｎ，Ｎ′−ジオレイルアジピン酸アミド、Ｎ，Ｎ′−ジオレイルセバシン酸アミドの如き不飽和脂肪酸アミド類、ｍ−キシレンビスステアリン酸アミド、Ｎ，Ｎ′−ジステアリルイソフタル酸アミドの如き芳香族系ビスアミド、ステアリン酸カルシウム、ラウリン酸カルシウム、ステアリン酸亜鉛、ステアリン酸マグネシウムの如き脂肪酸金属塩（−般に金属石けんといわれているもの）、脂肪族炭化水素系ワックスにスチレンやアクリル酸の如きビニル系モノマーを用いてグラフト化させたワックス、ベヘニン酸モノグリセリドの如き脂肪酸と多価アルコールの部分エステル化物、植物性油脂を水素添加することによって得られるヒドロキシル基を有するメチルエステル化合物が挙げられる。
【００６２】
また、摩擦帯電電荷量を制御するための帯電制御剤としては、例えば含金属アゾ化合物が用いられ、金属元素が鉄、コバルト、クロムの錯体、錯塩、あるいはその混合物が望ましい。その他、含金属サリチル酸誘導体化合物も使用可能であり、金属元素がジルコニウム、亜鉛、クロム、ボロンの錯体、錯塩、あるいはその混合物が望ましい。
【００６３】
実施形態に使用可能なｐＨ調整剤としては、アミン化合物を使用することが望ましい。アミン化合物として、例えば、ジメチルアミン、トリメチルアミン、モノエチルアミン、ジエチルアミン、トリエチルアミン、プロピルアミン、イソプロピルアミン、ジプロピルアミン、ブチルアミン，イソブチルアミン、ｓｅｃ−ブチルアミン、モノエタノールアミン、ジエタノールアミン、トリエタノールアミン、トリイソプロパノールアミン、イソプロパノールアミン、ジメチルエタノールアミン、ジエチルエタノールアミン、Ｎ−ブチルジエタノールアミン、Ｎ，Ｎ−ジメチル−１，３−ジアミノプロパン、Ｎ，Ｎ−ジエチル−１，３−ジアミノプロパンなどが挙げられる。
【００６４】
実施形態に使用可能な界面活性剤としては、例えば、硫酸エステル塩系、スルホン酸塩系、リン酸エステル系、せっけん系等のアニオン性界面活性剤、アミン塩型、４級アンモニウム塩型等のカチオン性界面活性剤、ポリエチレングリコール系、アルキルフェノールエチレンオキサイド付加物系、及び多価アルコール系等の非イオン性界面活性剤が挙げられる。
【００６５】
実施形態に用いられる機械的せん断装置としては、例えば、ＮＡＮＯ３０００（株式会社美粒）、ウルトラタラックス（ＩＫＡジャパン社製）、ＴＫオートホモミクサー（プライミックス社製）、ＴＫパイプラインホモミクサー（プライミックス社製）、ＴＫフィルミックス（プライミックス社製）、クレアミックス（エム・テクニック社製）、クレアＳＳ５（エム・テクニック社製）、キャビトロン（ユーロテック社製）、ファインフローミル（太平洋機工社製）のようなメディアレス撹拌機、ビスコミル（アイメックス製）、アペックスミル（寿工業社製）、スターミル（アシザワ、ファインテック社製）、ＤＣＰスーパーフロー（日本アイリッヒ社製）、エムピーミル（井上製作所社製）、スパイクミル（井上製作所社製）、マイティーミル（井上製作所社製）、ＳＣミル（三井鉱山社製）などのメディア攪拌機等が挙げられる。
【００６６】
図２に、機械的せん断装置として使用される高圧式微粒化機の一例を表す図を示す。
【００６７】
高圧式微粒化機とは、高圧ポンプにより、１０ＭＰａ〜３００ＭＰａの圧力をかけながら、微小なノズルを通過させることにより、せん断をかけ微粒子化する装置である。
【００６８】
図示するように、高圧型湿式微粒化機の一例となる高圧ホモジナイザー２１０は、ホッパータンク２０１、送液ポンプ２０２、高圧ポンプ２０３、加熱部２０４、微粒化部２０５、減圧部２０６、冷却部２０７、及び減圧部２０８を順に配置した構成と、各部を接続する配管とを含む。
【００６９】
ホッパータンク２０１は、処理液を投入するタンクである。装置稼動時は、装置内に空気を送り込まないよう常に液を満たしておく必要が有る。処理液の粒子径が大きく、沈降性があるものの場合は、さらに攪拌機を設けることができる。
【００７０】
送液ポンプ２０２は、高圧ポンプ２０３に処理液を連続的に送るために設置する。また、高圧ポンプ２０３に設けられた図示しない逆止弁での詰まりを回避するためにも有効である。このポンプ２０２としては、例えばダイアフラムポンプ、チュービングポンプ、ギアポンプ等が使用できる。
【００７１】
高圧ポンプ２０３は、プランジャー式ポンプであり、図示しない処理液入口及び処理液出口に逆止弁を有する。プランジャーの数は生産規模に応じ、１から１０個使用される。脈流を極力減らすために、２個以上あることが望ましい。
【００７２】
加熱部２０４は、オイルバス等の加熱器具内に熱交換面積を多くとるためにらせん状に形成された高圧配管２０９が設置されている。この加熱部２０４は、分散液の流れる方向に対し、高圧ポンプ２０３の上流側または下流側のどちらでも問題が無いが、少なくとも微粒化部２０５の上流側である必要がある。高圧ポンプ２０３の上流側に加熱部２０４を設置する場合は、ホッパータンク２０１に加熱装置を付与しても良いが、高温下での滞留時間が長いため、熱分解が起こり易くなる。
【００７３】
微粒化部２０５には、強力なせん断をかけるための微小な径を有するノズルが含まれている。ノズルの径及び形状は様々あるが、ノズル径は０．０５ｍｍから０．５ｍｍが望ましく、形状は、通過型ノズル、または衝突型ノズルが望ましい。また、このノズルは多段で構成しても良く、多段にする場合は異なるノズル径を複数並べても良い。複数並べる方法は並列でも直列でも良い。ノズルの材質は高圧に耐えることが可能なダイヤモンド等が使用される。
【００７４】
冷却部２０７には、冷水が連続的に流されるバス内に熱交換面積を多くとるためにらせん状に形成された配管１１が設置されている。
【００７５】
必要に応じ、上記冷却部２０７の前後に減圧部２０６，８を設けることができる。減圧部２０６，８の構成としては、微粒化部７のノズル径より、大きくかつ接続配管径より小さい流路を有するセル、または２方向バルブを１つ以上配置する。
【００７６】
この高圧式微粒化機による処理は以下のように行う。
【００７７】
まず、処理液は使用されるバインダー樹脂のガラス転移点温度以上に加熱される。加熱を行う理由は、使用されるバインダー樹脂を溶融させる目的がある。
【００７８】
この加熱温度はバインダー樹脂のガラス転移点温度により異なる。また、連続的に熱交換器を通過させ加熱する方法の場合、分散液の流速及び熱交換の配管の長さにも影響する。流速が速い場合や配管が短い場合は高い温度が必要で、逆に流速が遅い場合や配管が長い場合は充分に分散液が加熱されるため、低い温度で処理が可能となる。例えば、流量が３００から４００ｃｃ／ｍｉｎ、熱交換配管が３／８インチ・１２ｍの高圧配管、バインダー樹脂のガラス転移点温度が６０℃の場合、加熱温度は、例えば１８０℃にすることができる。
【００７９】
次に、この加熱された分散液を１０ＭＰａ以上の圧力をかけながらせん断を与える。この時、せん断を与えるのはノズルである。１０ＭＰａ以上の高圧をかけながら、ノズルを通過することにより、溶融したバインダー樹脂が微粒化される。この時の圧力は１０ＭＰａから３００ＭＰａあると良い。
【００８０】
最後に分散液を樹脂のＴｇ以下まで冷却する。この冷却により、溶融した微粒子が固化される。処理液が急速に冷却されるため、冷却による凝集や合一が起こり難くなる。
【００８１】
必要に応じ、上記冷却部の前後に背圧を付与したり、減圧を行っても良い。背圧または減圧とは、ノズル通過後にすぐに大気圧開放するのではなく、１段階（背圧）または、多段階（減圧）で大気圧付近に戻すことを意味する。背圧部または減圧部通過後の圧力は０．１ＭＰａ〜１０ＭＰａ、望ましくは０．１〜５ＭＰａである。この減圧部は径の異なるセル又はバルブを複数個並べるとさらに良い。多段階で減圧することにより粗粒子が少なく粒度分布がシャープな微粒子を得ることができる。
【００８２】
得られた微粒子は、必要に応じて吸引濾過することにより分散媒を除去することができる。
【００８３】
実施形態においては、機械的せん断装置を用いて少なくとも樹脂と顔料を含む混合品、もしくは、混練品を加熱しながら微粒化するが、微粒化後は一旦所望の温度まで冷却しても良いし、凝集を行う所望の温度に設定しても良い。
【００８４】
また、実施形態においては、粗く粒状化された混合物を調製するために、バインダー樹脂と着色剤を含む混合物を混練することができる。
【００８５】
使用する混練機は、溶融混練が可能であれば特に限定されないが、例えば１軸押出機、２軸押出機、加圧型ニーダー、バンバリーミキサー、ブラベンダーミキサー等が挙げられる。具体的には、ＦＣＭ（神戸製鋼所社製）、ＮＣＭ（神戸製鋼所社製）、ＬＣＭ（神戸製鋼所社製）、ＡＣＭ（神戸製鋼所社製）、ＫＴＸ（神戸製鋼所社製）、ＧＴ（池貝社製）、ＰＣＭ（池貝社製）、ＴＥＸ（日本製鋼所社製）、ＴＥＭ（東芝機械社製）、ＺＳＫ（ワーナー社製）、及びニーデックス（三井鉱山社製）などが挙げられる。
【００８６】
実施形態においては、微粒子を凝集させる場合に、水溶性の塩を使用することができる。水溶性の塩として例えば、塩化ナトリウム、塩化アンモニウム、塩化カルシウム、硝酸カルシウム、塩化バリウム、塩化マグネシウム、塩化亜鉛、硫酸マグネシウム、硫酸アンモニウム、硫酸水素アンモニウム、硫酸水素ナトリウム、塩化アルミニウム、硫酸アルミニウム、などの塩、及び、ポリ塩化アルミニウム、ポリ水酸化アルミニウム、多硫化カルシム等の無機金属塩重合体などである。
【００８７】
実施形態においては、微粒子を凝集させる場合に、酸を使用しても良い。酸として例えば、塩酸、硝酸、硫酸、亜硫酸、燐酸などの無機酸、酢酸、無水酢酸、シュウ酸、クエン酸、スルホン酸、モノ硫酸エステルなどの有機酸である。
【００８８】
実施形態においては、微粒子を凝集させる場合に、０．１ＭのＰＨが７より小さい強酸弱塩基の塩を使用しても良い。０．１ＭのＰＨが７より小さい強酸弱塩基の塩として、例えば塩化アンモニウム、硫酸アンモニウム、硝酸アンモニウム、シュウ酸アンモニウム、硫酸水素アンモニウム、亜硫酸水素アンモニウムなどの無機酸アンモニウム塩、硫酸水素ナトリウム、亜硫酸水素ナトリウムなどの酸水素塩、クエン酸アンモニウムなどの有機酸アンモニウム塩、が挙げられる。
【００８９】
実施形態においては、微粒子を凝集させる場合に、有機溶剤を使用しても良い。有機溶剤として、例えばメタノール、エタノール、１−プロパノール、２−プロパノール、２−メチル−２−プロパノール、２−メトキシエタノール、２−エトキシエタノール、２−ブトキシエタノール等のアルコール類、アセトニトリル、１，４−ジオキサン等が挙げられる。
【００９０】
実施形態においては、トナー粒子に対して流動性や帯電性を調整するために、トナー粒子表面に、トナー全重量に対し、０．０１〜２０重量％の無機微粒子を添加混合してもよい。このような無機微粒子としてはシリカ、チタニア、アルミナ、及びチタン酸ストロンチウム、酸化錫等を単独であるいは２種以上混合して使用することができる。
【００９１】
無機微粒子は疎水化剤で表面処理されたものを使用することが環境安定性向上の観点から好ましい。また、このような無機酸化物以外に１μｍ以下の樹脂微粒子をクリーニング性向上のために外添してもよい。
【００９２】
無機微粒子等の混合機としては、例えば、ヘンシェルミキサー（三井鉱山社製）、スーパーミキサー（カワタ社製）、リボコーン（大川原製作所社製）、ナウターミキサー（ホソカワミクロン社製）、タービュライザー（ホソカワミクロン社製）、サイクロミキサー（ホソカワミクロン社製）、スパイラルピンミキサー（太平洋機工社製）、レーディゲミキサー（マツボー社製）が挙げられる。
【００９３】
実施形態においては、更に粗粒などをふるい分けしてもよい。篩に用いられる篩い装置としては、ウルトラソニック（晃栄産業社製）、ジャイロシフター（徳寿工作所社）、バイブラソニックシステム（ダルトン社製）、ソニクリーン（新東工業社製）、ターボスクリーナー（ターボ工業社製）、ミクロシフター（槙野産業社製）、円形振動篩い等が挙げられる。
【００９４】
このため、離型剤や着色剤による、現像ロール、像担持体、及びキャリア等汚染が生じ易く、現像剤としての信頼性が低下する。
【００９５】
このような構成をとることにより、離型剤や着色剤をトナーの表面に露出するのを防ぎ、対汚染性の向上が可能となり、所望の透明性、帯電特性を有する電子写真用トナーを得ることができるため、良好な画像を提供することができる。
【００９６】
図３に、一実施態様により得られた現像剤を適用可能な複写機の構成を表す概略図を示す。
【００９７】
図示するように、４連タンデム方式のカラー複写機ＭＦＰ（ｅ−ｓｔｕｄｉｏ  ４５２０ｃ）１は上方にスキャナ部２及び排紙部３を備える。
【００９８】
カラー複写機１は、中間転写ベルト（中間転写媒体）１０の下側に沿って並列に配置されるイエロー（Ｙ）、マゼンタ（Ｍ）、シアン（Ｃ）、ブラック（Ｋ）の４組の画像形成ステーション１１Ｙ、１１Ｍ、１１Ｃ及び１１Ｋを有する。
【００９９】
各画像形成ステーション１１Ｙ、１１Ｍ、１１Ｃ及び１１Ｋは、それぞれ感光体ドラム（像担持体）１２Ｙ、１２Ｍ、１２Ｃ及び１２Ｋを有している。感光体ドラム１２Ｙ、１２Ｍ、１２Ｃ及び１２Ｋの周囲には、その矢印ｍ方向の回転方向に沿って帯電チャージャ１３Ｙ、１３Ｍ、１３Ｃ及び１３Ｋ、現像装置１４Ｙ、１４Ｍ、１４Ｃ及び１４Ｋ、及び感光体クリーニング装置１６Ｙ、１６Ｍ、１６Ｃ及び１６Ｋを配置している。感光体ドラム１２Ｙ、１２Ｍ、１２Ｃ及び１２Ｋの周囲の帯電チャージャ１３Ｙ、１３Ｍ、１３Ｃ及び１３Ｋから現像装置１４Ｙ、１４Ｍ、１４Ｃ及び１４Ｋに至る間には、レーザ露光装置（潜像形成装置）１７による露光々が照射され、感光体ドラム１２Ｙ、１２Ｍ、１２Ｃ及び１２Ｋ上に静電潜像を形成する。
【０１００】
現像装置１４Ｙ、１４Ｍ、１４Ｃ及び１４Ｋは、それぞれイエロー（Ｙ）、マゼンタ（Ｍ）、シアン（Ｃ）、ブラック（Ｋ）のトナー及びキャリアからなる二成分現像剤を有し、感光体ドラム１２Ｙ、１２Ｍ、１２Ｃ及び１２Ｋ上の静電潜像にトナーを供給する。
【０１０１】
中間転写ベルト１０は、バックアップローラ２１、従動ローラ２０及び第１〜第３のテンションローラ２２〜２４により張架される。中間転写ベルト１０は、感光体ドラム１２Ｙ、１２Ｍ、１２Ｃ及び１２Ｋに対向し接触する。中間転写ベルト１０の感光体ドラム１２Ｙ、１２Ｍ、１２Ｃ及び１２Ｋに対向する位置には、感光体ドラム１２Ｙ、１２Ｍ、１２Ｃ及び１２Ｋ上のトナー像を中間転写ベルト１０に１次転写するための、一次転写ローラ１８Ｙ、１８Ｍ、１８Ｃ及び１８Ｋが設けられる。この一次転写ローラ１８Ｙ、１８Ｍ、１８Ｃ及び１８Ｋはそれぞれ導電ローラであり、これら各一次転写部に一次転写バイアス電圧を印加する。
【０１０２】
中間転写ベルト１０のバックアップローラ２１により支持される転写位置である二次転写部には、二次転写ローラ２７が配置される。二次転写部では、バックアップローラ２１が導電ローラであり、所定の二次転写バイアスが印加されている。印刷対象物のシート紙（最終転写媒体）が、中間転写ベルト１０と二次転写ローラ２７間を通過すると、シート紙上に、中間転写ベルト１０上のトナー像が二次転写される。二次転写終了後、中間転写ベルト１０はベルトクリーナ１０ａによりクリーニングされる。
【０１０３】
レーザ露光装置１７の下方には二次転写ローラ２７方向にシート紙を供給する給紙カセット４を備えている。カラー複写機１の右側には手差しによりシート紙を給紙する手差し機構３１を備える。
【０１０４】
給紙カセット４から二次転写ローラ２７に到る間には、ピックアップローラ４ａ、分離ローラ２８ａ、搬送ローラ２８ｂ及びレジストローラ対３６が設けられ、これらにより給紙機構を構成している。手差し機構３１の手差しトレイ３１ａからレジストローラ対３６に到る間には、手差しピックアップローラ３１ｂ、手差し分離ローラ３１ｃが設けられる。
【０１０５】
更に、給紙カセット４或いは手差しトレイ３１ａから二次転写ローラ２７方向にシート紙を搬送する縦搬送路３４上には、シート紙の種類を検知するメディアセンサ３９が配置される。カラー複写機１は、メディアセンサ３９による検知結果から、シート紙の搬送速度、転写条件、定着条件等を制御可能となっている。又、縦搬送路３４方向に沿って、２次転写部の下流には定着装置３０が設けられる。
【０１０６】
給紙カセット４から取り出され、あるいは手差し機構３１から給紙されるシート紙は、縦搬送路３４に沿って、レジストローラ対３６、二次転写ローラ２７を経て、定着装置３０に搬送される。定着装置３０は、一対の加熱ローラ５１及び駆動ローラ５２に巻かれた定着ベルト５３と、定着ベルト５３を介して、加熱ローラ５１に対向して配置された対向ローラ５４とを有する。定着ベルト５３及び対向ローラ５４間に、二次転写部にて転写されたトナー像をもつシート紙を導入し、加熱ローラ５１にて加熱を行うことにより、シート紙に転写されたトナー像を熱処理して定着する。定着装置３０の下流には、ゲート３３が設けられ、排紙ローラ４１方向或いは、再搬送ユニット３２方向に振り分ける。排紙ローラ４１に導かれたシート紙は、排紙部３に排紙される。又再搬送ユニット３２に導かれたシート紙は、再度二次転写ローラ２７方向に導かれる。
【０１０７】
画像形成ステーション１１Ｙは、感光体ドラム１２Ｙとプロセス手段を一体的に有し、画像形成装置本体に対して着脱自在に設けられている。プロセス手段とは、帯電チャージャ１３Ｙと現像装置１４Ｙと感光体クリーニング装置１６Ｙの少なくとも１つを言う。
【０１０８】
感光体クリーニング装置１６Ｙは、図示しないクリーニング部材を有する。クリーニング部材を使用し、感光体表面に接触させることにより、残留する現像剤を掻き落とすことができる。この時、トナーの円形度が高いと、ブレードと感光体表面との間をすり抜けてクリーニング性を低下させる場合があるけれども、実施形態にかかるトナーは、不定形化されて円形度が少し低下しているので、クリーニング性を低下させ難い。
【０１０９】
画像形成ステーション１１Ｍ、１１Ｃ及び１１Ｋも画像形成ステーション１１Ｙと同様な構成である。各画像形成ステーション１１Ｙ、１１Ｍ、１１Ｃ及び１１Ｋは、画像形成装置に対して各々着脱自在であっても良いし、一体の画像形成ユニット１１として画像形成装置に対して着脱自在であっても良い。
【０１１０】
以下に実施例を示し、実施形態を説明する。
【０１１１】
（実施例１）
（着色微粒子の製造）
低分子量体ポリエステル樹脂（Ｔｇ＝５５℃）７５重量部、高分子量体ポリエステル樹脂（Ｔｇ＝６５℃）１０重量部、シアン１０重量部、ライスワックス５重量部を混合後、１２０℃に温度設定した２軸混練機にて処理することにより、混練品を得た。得られた混練品をバンタムミルで粉砕し、平均粒径１００μｍの混練中砕品を得た。
【０１１２】
混練中砕品４０重量部、アニオン性界面活性剤０．４重量部、アミン化合物１重量部、イオン交換水５８．６重量部をＮＡＮＯ３０００に投入し、サンプル温度を１５０℃に加熱し、パス回数１回にて微粒化物を得た。処理終了後、３０℃まで冷却し、体積平均粒径３５０ｎｍの着色微粒子が得られた。
【０１１３】
（樹脂微粒子の製造）
平均粒径５０μｍの低分子量体ポリエステル樹脂（Ｔｇ＝５５℃）４０重量部、アニオン性界面活性剤０．４重量部、アミン化合物１重量部、イオン交換水５８．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１１４】
（離型剤微粒子の製造）
平均粒径５０μｍのライスワックス４０重量部、アニオン性界面活性剤０．４重量部、イオン交換水５９．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの離型剤微粒子が得られた。
【０１１５】
（着色凝集体スラリーの製造）
３０℃で攪拌しながら、着色微粒子５重量部、１Ｎ塩酸０．２重量部、イオン交換水９４．８重量部を混合後、ｐＨ調整を行い５０℃まで加熱を行い体積平均粒径４．９μｍの凝集体が得られた。
【０１１６】
（第一層カプセル粒子の製造）
着色凝集体スラリー８０重量部を５０℃で攪拌しながら、樹脂微粒子９重量部、離型剤微粒子１重量部を混合後、１０％塩化アンモニウム水溶液１０重量部を添加することにより、体積平均粒径５．１μｍのカプセル粒子が得られた。
【０１１７】
（第二層カプセル粒子の製造）
５０℃で攪拌しながら、第一層カプセル粒子９０重量部、低分子量体ポリエステル樹脂（Ｔｇ＝５５℃、酸価１０ｍｇＫＯＨ／ｇ）の樹脂微粒子１０重量部を混合後、９５℃まで加熱を行い体積平均粒径５．２μｍのカプセル粒子が得られた。
【０１１８】
カプセル粒子を遠心分離機にて洗浄水の導電率が５０μＳ／ｃｍとなるまで洗浄し、真空乾燥機にて含水率が０．３ｗｔ％になるまで乾燥させた。乾燥後、疎水性シリカ２重量部、酸化チタン０．５重量部を着色粒子表面に付着させ、所望の電子写真用トナーを得ることができた。電子写真用トナーの体積平均粒子径をコールターカウンター（ベックマンコールター社製）にて測定した結果、５．２μｍであり、ＦＰＩＡ（シスメックス社製）により円形度を測定した結果、０．９８であった。
【０１１９】
実施形態のカプセルトナー５重量部をキャリア９５重量部と混合し現像剤を得た。この現像剤を評価のために改造した東芝テック社製複合機ｅ−ＳＴＵＤＩＯ２８１ｃに投入し、定着評価を実施した。定着器温度を意図的に変更し、良好な画像を得ることができる定着器の温度範囲を測定した結果、良好な画像を得ることができる温度領域（非オフセット温度領域と呼ぶ）が７０℃であることが分った。非オフセット領域は広いほど定着器温度のドリフトに対応できるため望ましく、５０℃以上あれば実用上問題なく使用できる。４０℃以下の場合、欠陥画像発生の確率が高くなり望ましくない。
【０１２０】
また現像剤を３０℃８５％の高温多湿環境下に１６時間放置し、吸引式ブローオフで測定した帯電量ｑ／ｍ［ＨＨ］と、１０℃２０％の低温低湿環境下に１６時間放置し、吸引式ブローオフにて測定した帯電量ｑ／ｍ［ＬＬ］を用いて帯電安定性の評価を実施した。帯電安定性はｑ／ｍ［ＨＨ］をｑ／ｍ［ＬＬ］にて除して求めることができ、現像剤の値は０．７５であった。帯電安定性は、その値が０．７０以上であれば環境雰囲気によらず良好な画像を得ることができる。
【０１２１】
次に現像剤を東芝テック社製複合機ｅ−ＳＴＵＤＩＯ２８１ｃに投入し、印字率１０％にて１００Ｋ枚の通紙試験を実施した。通紙終了後の現像剤を採取し、キャリア表面を汚染した物質の量を測定した結果、キャリア汚染量は０．０７重量部であった。１００Ｋ枚の通紙にわたり、良好な画像を得るためにはキャリア汚染量は０．１０重量部以下であることが望ましい。
【０１２２】
（実施例２）
（着色微粒子の製造）
低分子量体ポリエステル樹脂（Ｔｇ＝５５℃）７５重量部、高分子量体ポリエステル樹脂（Ｔｇ＝６５℃）１０重量部、シアン１０重量部、ライスワックス５重量部を混合後、１２０℃に温度設定した２軸混練機にて処理することにより、混練品を得た。得られた混練品をバンタムミルで粉砕し、平均粒径１００μｍの混練中砕品を得た。混練中砕品４０重量部、アニオン性界面活性剤０．４重量部、アミン化合物１重量部、イオン交換水５８．６重量部をＮＡＮＯ３０００に投入し、サンプル温度を１５０℃に加熱し、パス回数１回にて微粒化物を得た。処理終了後、３０℃まで冷却し、体積平均粒径３５０ｎｍの着色微粒子が得られた。
【０１２３】
（樹脂微粒子の製造）
平均粒径５０μｍの低分子量体ポリエステル樹脂（Ｔｇ＝５５℃）４０重量部、アニオン性界面活性剤０．４重量部、ＮａＯＨ１重量部、イオン交換水５８．６重量部をＮＡＮＯ３０００に投入し、サンプル温度を１５０℃に加熱し、パス回数を１回にて微粒化物を得た。処理終了後、３０℃まで冷却し、体積平均粒径１０８ｎｍの樹脂微粒子が得られた。
【０１２４】
（離型剤微粒子の製造）
平均粒径５０μｍのライスワックス４０重量部、アニオン性界面活性剤０．４重量部、イオン交換水５９．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１２５】
（着色凝集体の製造）
３０℃で攪拌しながら、着色微粒子５重量部、１Ｎ塩酸０．２重量部、イオン交換水９４．８重量部を混合後、ｐＨ調整を行い５０℃まで加熱を行い体積平均粒径４．８μｍの凝集体が得られた。
【０１２６】
（第一層カプセル粒子の製造）
着色凝集体スラリー８０重量部を５０℃で攪拌しながら、樹脂微粒子９重量部、離型剤微粒子１重量部を混合後、１０％塩化アンモニウム水溶液１０重量部体積平均粒径５．１μｍのカプセル粒子が得られた。
【０１２７】
（第二層カプセル粒子の製造）
５０℃で攪拌しながら、第一層カプセル粒子９０重量部、低分子量体ポリエステル樹脂（Ｔｇ＝５５℃、酸価５ｍｇＫＯＨ／ｇ）の樹脂微粒子１０重量部を混合後、９５℃まで加熱を行い体積平均粒径５．２μｍのカプセル粒子が得られた。
【０１２８】
カプセル粒子を遠心分離機にて洗浄水の導電率が５０μＳ／ｃｍとなるまで洗浄し、真空乾燥機にて含水率が０．３ｗｔ％になるまで乾燥させた。乾燥後、疎水性シリカ２重量部、酸化チタン０．５重量部を着色粒子表面に付着させ、所望の電子写真用トナーを得ることができた。電子写真用トナーの体積平均粒子径をコールターカウンター（ベックマンコールター社製）にて測定した結果、５．２μｍであり、ＦＰＩＡ（シスメックス社製）により円形度を測定した結果、０．９８であった。
【０１２９】
実施形態のカプセルトナー５重量部をキャリア９５重量部と混合し現像剤を得た。この現像剤を評価のために改造した東芝テック社製複合機ｅ−ＳＴＵＤＩＯ２８１ｃに投入し、定着評価を実施した。定着器温度を意図的に変更し、良好な画像を得ることができる定着器の温度範囲を測定した結果、良好な画像を得ることができる温度領域（非オフセット温度領域と呼ぶ）が７０℃であることが分った。非オフセット領域は広いほど定着器温度のドリフトに対応できるため望ましく、５０℃以上あれば実用上問題なく使用できる。４０℃以下の場合、欠陥画像発生の確率が高くなり望ましくない。
【０１３０】
また現像剤を３０℃８５％の高温多湿環境下に１６時間放置し、吸引式ブローオフで測定した帯電量ｑ／ｍ［ＨＨ］と、１０℃２０％の低温低湿環境下に１６時間放置し、吸引式ブローオフにて測定した帯電量ｑ／ｍ［ＬＬ］を用いて帯電安定性の評価を実施した。帯電安定性はｑ／ｍ［ＨＨ］をｑ／ｍ［ＬＬ］にて除して求めることができ、現像剤の値は０．７６であった。帯電安定性は、その値が０．７０以上であれば環境雰囲気によらず良好な画像を得ることができる。
【０１３１】
次に現像剤を東芝テック社製複合機ｅ−ＳＴＵＤＩＯ２８１ｃに投入し、印字率１０％にて１００Ｋ枚の通紙試験を実施した。通紙終了後の現像剤を採取し、キャリア表面を汚染した物質の量を測定した結果、キャリア汚染量は０．０６５重量部であった。１００Ｋ枚の通紙にわたり、良好な画像を得るためにはキャリア汚染量は０．１０重量部以下であることが望ましい。
【０１３２】
（実施例３）  
（着色微粒子の製造）
低分子量体ポリエステル樹脂（Ｔｇ＝５５℃）７５重量部、高分子量体ポリエステル樹脂（Ｔｇ＝６５℃）１０重量部、シアン１０重量部、ライスワックス５重量部を混合後、１２０℃に温度設定した２軸混練機にて処理することにより、混練品を得た。得られた混練品をバンタムミルで粉砕し、平均粒径１００μｍの混練中砕品を得た。混練中砕品４０重量部、アニオン性界面活性剤０．４重量部、アミン化合物１重量部、イオン交換水５８．６重量部をＮＡＮＯ３０００に投入し、サンプル温度を１５０℃に加熱し、パス回数１回にて微粒化物を得た。処理終了後、３０℃まで冷却し、体積平均粒径３５０ｎｍの着色微粒子が得られた。
【０１３３】
（樹脂微粒子の製造）
平均粒径５０μｍの低分子量体ポリエステル樹脂（Ｔｇ＝５５℃）４０重量部、アニオン性界面活性剤０．４重量部、アミン化合物１重量部、イオン交換水５８．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１３４】
（離型剤微粒子の製造）
平均粒径５０μｍのライスワックス４０重量部、アニオン性界面活性剤０．４重量部、イオン交換水５９．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１３５】
（着色凝集体の製造）
３０℃で攪拌しながら、着色微粒子１０重量部、硫酸アンモニウム１．５重量部、イオン交換水８８．５重量部を混合後、ｐＨ調整を行い５０℃まで加熱を行い体積平均粒径３．２μｍの凝集体が得られた。
【０１３６】
（第一層カプセル粒子の製造）
着色凝集体スラリー８０重量部を５０℃で攪拌しながら、樹脂微粒子９重量部、離型剤微粒子１重量部を混合後、１０％塩化アンモニウム水溶液１０重量部体積平均粒径５．１μｍのカプセル粒子が得られた。
【０１３７】
（第二層カプセル粒子の製造）
５０℃で攪拌しながら、第一層カプセル粒子９０重量部、低分子量体ポリエステル樹脂（Ｔｇ＝５５℃、酸価２０ｍｇＫＯＨ／ｇ）の樹脂微粒子１０重量部を混合後、９５℃まで加熱を行い体積平均粒径４．９μｍのカプセル粒子が得られた。
【０１３８】
カプセル粒子を遠心分離機にて洗浄水の導電率が５０μＳ／ｃｍとなるまで洗浄し、真空乾燥機にて含水率が０．３ｗｔ％になるまで乾燥させた。乾燥後、疎水性シリカ２重量部、酸化チタン０．５重量部を着色粒子表面に付着させ、所望の電子写真用トナーを得ることができた。電子写真用トナーの体積平均粒子径をコールターカウンター（ベックマンコールター社製）にて測定した結果、４．９μｍであり、ＦＰＩＡ（シスメックス社製）により円形度を測定した結果、０．９６であった。
【０１３９】
実施形態のカプセルトナー５重量部をキャリア９５重量部と混合し現像剤を得た。この現像剤を評価のために改造した東芝テック社製複合機ｅ−ＳＴＵＤＩＯ２８１ｃに投入し、定着評価を実施した。定着器温度を意図的に変更し、良好な画像を得ることができる定着器の温度範囲を測定した結果、良好な画像を得ることができる温度領域（非オフセット温度領域と呼ぶ）が７５℃であることが分った。非オフセット領域は広いほど定着器温度のドリフトに対応できるため望ましく、５０℃以上あれば実用上問題なく使用できる。４０℃以下の場合、欠陥画像発生の確率が高くなり望ましくない。
【０１４０】
また現像剤を３０℃８５％の高温多湿環境下に１６時間放置し、吸引式ブローオフで測定した帯電量ｑ／ｍ［ＨＨ］と、１０℃２０％の低温低湿環境下に１６時間放置し、吸引式ブローオフにて測定した帯電量ｑ／ｍ［ＬＬ］を用いて帯電安定性の評価を実施した。帯電安定性はｑ／ｍ［ＨＨ］をｑ／ｍ［ＬＬ］にて除して求めることができ、現像剤の値は０．７８であった。帯電安定性は、その値が０．７０以上であれば環境雰囲気によらず良好な画像を得ることができる。
【０１４１】
次に現像剤を東芝テック社製複合機ｅ−ＳＴＵＤＩＯ２８１ｃに投入し、印字率１０％にて１００Ｋ枚の通紙試験を実施した。通紙終了後の現像剤を採取し、キャリア表面を汚染した物質の量を測定した結果、キャリア汚染量は０．０７５重量部であった。１００Ｋ枚の通紙にわたり、良好な画像を得るためにはキャリア汚染量は０．１０重量部以下であることが望ましい。
【０１４２】
（実施例４）
（着色微粒子の製造）
低分子量体ポリエステル樹脂（Ｔｇ＝５５℃）７５重量部、高分子量体ポリエステル樹脂（Ｔｇ＝６５℃）１０重量部、シアン１０重量部、ライスワックス５重量部を混合後、１２０℃に温度設定した２軸混練機にて処理することにより、混練品を得た。得られた混練品をバンタムミルで粉砕し、平均粒径１００μｍの混練中砕品を得た。混練中砕品４０重量部、アニオン性界面活性剤０．４重量部、アミン化合物１重量部、イオン交換水５８．６重量部をＮＡＮＯ３０００に投入し、サンプル温度を１５０℃に加熱し、パス回数１回にて微粒化物を得た。処理終了後、３０℃まで冷却し、体積平均粒径３５０ｎｍの着色微粒子が得られた。
【０１４３】
（樹脂微粒子の製造）
平均粒径５０μｍの非結晶性低分子量体ポリエステル樹脂（Ｔｇ＝５５℃）４０重量部、アニオン性界面活性剤０．４重量部、アミン化合物１重量部、イオン交換水５８．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１４４】
（離型剤微粒子の製造）
平均粒径５０μｍのライスワックス４０重量部、アニオン性界面活性剤０．４重量部、イオン交換水５９．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１４５】
（着色凝集体の製造）
３０℃で攪拌しながら、着色微粒子５重量部、１Ｎ塩酸０．２重量部、イオン交換水９４．８重量部を混合後、ｐＨ調整を行い５０℃まで加熱を行い体積平均粒径４．７μｍの凝集体が得られた。
【０１４６】
（第一層カプセル粒子の製造）
着色凝集体スラリー８０重量部を５０℃で攪拌しながら、樹脂微粒子７重量部、離型剤微粒子３重量部を混合後、１０％塩化アンモニウム水溶液１０重量部体積平均粒径５．１μｍのカプセル粒子が得られた。
【０１４７】
（第二層カプセル粒子の製造）
５０℃で攪拌しながら、第一層カプセル粒子９０重量部、樹脂微粒子１０重量部を混合後、９５℃まで加熱を行い体積平均粒径５．２μｍのカプセル粒子が得られた。
【０１４８】
カプセル粒子を遠心分離機にて洗浄水の導電率が５０μＳ／ｃｍとなるまで洗浄し、真空乾燥機にて含水率が０．３ｗｔ％になるまで乾燥させた。乾燥後、疎水性シリカ２重量部、酸化チタン０．５重量部を着色粒子表面に付着させ、所望の電子写真用トナーを得ることができた。電子写真用トナーの体積平均粒子径をコールターカウンター（ベックマンコールター社製）にて測定した結果、５．２μｍであり、ＦＰＩＡ（シスメックス社製）により円形度を測定した結果、０．９５であった。
【０１４９】
実施形態のカプセルトナー５重量部をキャリア９５重量部と混合し現像剤を得た。この現像剤を評価のために改造した東芝テック社製複合機ｅ−ＳＴＵＤＩＯ２８１ｃに投入し、定着評価を実施した。定着器温度を意図的に変更し、良好な画像を得ることができる定着器の温度範囲を測定した結果、良好な画像を得ることができる温度領域（非オフセット温度領域と呼ぶ）が８０℃であることが分った。非オフセット領域は広いほど定着器温度のドリフトに対応できるため望ましく、５０℃以上あれば実用上問題なく使用できる。４０℃以下の場合、欠陥画像発生の確率が高くなり望ましくない。
【０１５０】
また現像剤を３０℃８５％の高温多湿環境下に１６時間放置し、吸引式ブローオフで測定した帯電量ｑ／ｍ［ＨＨ］と、１０℃２０％の低温低湿環境下に１６時間放置し、吸引式ブローオフにて測定した帯電量ｑ／ｍ［ＬＬ］を用いて帯電安定性の評価を実施した。帯電安定性はｑ／ｍ［ＨＨ］をｑ／ｍ［ＬＬ］にて除して求めることができ、現像剤の値は０．７５であった。帯電安定性は、その値が０．７０以上であれば環境雰囲気によらず良好な画像を得ることができる。
【０１５１】
次に現像剤を東芝テック社製複合機ｅ−ＳＴＵＤＩＯ２８１ｃに投入し、印字率１０％にて１００Ｋ枚の通紙試験を実施した。通紙終了後の現像剤を採取し、キャリア表面を汚染した物質の量を測定した結果、キャリア汚染量は０．０８重量部であった。１００Ｋ枚の通紙にわたり、良好な画像を得るためにはキャリア汚染量は０．１０重量部以下であることが望ましい。
【０１５２】
（実施例５）  
（着色微粒子の製造）
低分子量体ポリエステル樹脂（Ｔｇ＝５５℃）７５重量部、高分子量体ポリエステル樹脂（Ｔｇ＝６５℃）１０重量部、シアン１０重量部、ライスワックス５重量部を混合後、１２０℃に温度設定した２軸混練機にて処理することにより、混練品を得た。得られた混練品をバンタムミルで粉砕し、平均粒径１００μｍの混練中砕品を得た。混練中砕品４０重量部、アニオン性界面活性剤０．４重量部、アミン化合物１重量部、イオン交換水５８．６重量部をＮＡＮＯ３０００に投入し、サンプル温度を１５０℃に加熱し、パス回数１回にて微粒化物を得た。処理終了後、３０℃まで冷却し、体積平均粒径３５０ｎｍの着色微粒子が得られた。
【０１５３】
（樹脂微粒子の製造）
平均粒径５０μｍの非結晶性低分子量体ポリエステル樹脂（Ｔｇ＝５５℃）４０重量部、アニオン性界面活性剤０．４重量部、アミン化合物１重量部、イオン交換水５８．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１５４】
（離型剤微粒子の製造）
平均粒径５０μｍのライスワックス４０重量部、アニオン性界面活性剤０．４重量部、イオン交換水５９．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１５５】
（着色凝集体の製造）
３０℃で攪拌しながら、着色微粒子５重量部、１Ｎ塩酸０．２重量部、イオン交換水９４．８重量部を混合後、ｐＨ調整を行い５０℃まで加熱を行い体積平均粒径４．７μｍの凝集体が得られた。
【０１５６】
（第一層カプセル粒子の製造）
着色凝集体スラリー８０重量部を５０℃で攪拌しながら、樹脂微粒子９．９重量部、離型剤微粒子０．１重量部を混合後、１０％塩化アンモニウム水溶液１０重量部体積平均粒径５．１μｍのカプセル粒子が得られた。
【０１５７】
（第二層カプセル粒子の製造）
５０℃で攪拌しながら、第一層カプセル粒子９０重量部、樹脂微粒子１０重量部を混合後、９５℃まで加熱を行い体積平均粒径５．２μｍのカプセル粒子が得られた。
【０１５８】
カプセル粒子を遠心分離機にて洗浄水の導電率が５０μＳ／ｃｍとなるまで洗浄し、真空乾燥機にて含水率が０．３ｗｔ％になるまで乾燥させた。乾燥後、疎水性シリカ２重量部、酸化チタン０．５重量部を着色粒子表面に付着させ、所望の電子写真用トナーを得ることができた。電子写真用トナーの体積平均粒子径をコールターカウンター（ベックマンコールター社製）にて測定した結果、５．２μｍであり、ＦＰＩＡ（シスメックス社製）により円形度を測定した結果、０．９５であった。
【０１５９】
実施形態のカプセルトナー５重量部をキャリア９５重量部と混合し現像剤を得た。この現像剤を評価のために改造した東芝テック社製複合機ｅ−ＳＴＵＤＩＯ２８１ｃに投入し、定着評価を実施した。定着器温度を意図的に変更し、良好な画像を得ることができる定着器の温度範囲を測定した結果、良好な画像を得ることができる温度領域（非オフセット温度領域と呼ぶ）が７０℃であることが分った。非オフセット領域は広いほど定着器温度のドリフトに対応できるため望ましく、５０℃以上あれば実用上問題なく使用できる。４０℃以下の場合、欠陥画像発生の確率が高くなり望ましくない。
【０１６０】
また現像剤を３０℃８５％の高温多湿環境下に１６時間放置し、吸引式ブローオフで測定した帯電量ｑ／ｍ［ＨＨ］と、１０℃２０％の低温低湿環境下に１６時間放置し、吸引式ブローオフにて測定した帯電量ｑ／ｍ［ＬＬ］を用いて帯電安定性の評価を実施した。帯電安定性はｑ／ｍ［ＨＨ］をｑ／ｍ［ＬＬ］にて除して求めることができ、現像剤の値は０．９０であった。帯電安定性は、その値が０．７０以上であれば環境雰囲気によらず良好な画像を得ることができる。
【０１６１】
次に現像剤を東芝テック社製複合機ｅ−ＳＴＵＤＩＯ２８１ｃに投入し、印字率１０％にて１００Ｋ枚の通紙試験を実施した。通紙終了後の現像剤を採取し、キャリア表面を汚染した物質の量を測定した結果、キャリア汚染量は０．０１重量部であった。１００Ｋ枚の通紙にわたり、良好な画像を得るためにはキャリア汚染量は０．１０重量部以下であることが望ましい。
【０１６２】
（実施例６）
（着色微粒子の製造）
低分子量体ポリエステル樹脂（Ｔｇ＝５５℃）７５重量部、高分子量体ポリエステル樹脂（Ｔｇ＝６５℃）１０重量部、シアン１０重量部、ライスワックス５重量部を混合後、１２０℃に温度設定した２軸混練機にて処理することにより、混練品を得た。得られた混練品をバンタムミルで粉砕し、平均粒径１００μｍの混練中砕品を得た。
【０１６３】
混練中砕品４０重量部、アニオン性界面活性剤０．４重量部、アミン化合物１重量部、イオン交換水５８．６重量部をＮＡＮＯ３０００に投入し、サンプル温度を１５０℃に加熱し、パス回数１回にて微粒化物を得た。処理終了後、３０℃まで冷却し、体積平均粒径３５０ｎｍの着色微粒子が得られた。
【０１６４】
（樹脂微粒子の製造）
非結晶性低分子量体ポリエステル樹脂（Ｔｇ＝５５℃）４０重量部、アニオン性界面活性剤０．４重量部、アミン化合物１重量部、イオン交換水５８．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１６５】
（離型剤微粒子の製造）
平均粒径５０μｍのライスワックス４０重量部、アニオン性界面活性剤０．４重量部、イオン交換水５９．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１６６】
（着色凝集体の製造）
３０℃で攪拌しながら、着色微粒子５重量部、１Ｎ塩酸０．２重量部、イオン交換水９４．８重量部を混合後、ｐＨ調整を行い５０℃まで加熱を行い体積平均粒径４．７μｍの凝集体が得られた。
【０１６７】
（第一層カプセル粒子の製造）
着色凝集体スラリー８０重量部を５０℃で攪拌しながら、樹脂微粒子０．１重量部、離型剤微粒子９．９重量部を混合後、１０％塩化アンモニウム水溶液１０重量部体積平均粒径５．１μｍのカプセル粒子が得られた。
【０１６８】
（第二層カプセル粒子の製造）
５０℃で攪拌しながら、第一層カプセル粒子９０重量部、樹脂微粒子１０重量部を混合後、９５℃まで加熱を行い体積平均粒径５．２μｍのカプセル粒子が得られた。
【０１６９】
カプセル粒子を遠心分離機にて洗浄水の導電率が５０μＳ／ｃｍとなるまで洗浄し、真空乾燥機にて含水率が０．３ｗｔ％になるまで乾燥させた。乾燥後、疎水性シリカ２重量部、酸化チタン０．５重量部を着色粒子表面に付着させ、所望の電子写真用トナーを得ることができた。電子写真用トナーの体積平均粒子径をコールターカウンター（ベックマンコールター社製）にて測定した結果、５．２μｍであり、ＦＰＩＡ（シスメックス社製）により円形度を測定した結果、０．９５であった。
【０１７０】
実施形態のカプセルトナー５重量部をキャリア９５重量部と混合し現像剤を得た。この現像剤を評価のために改造した東芝テック社製複合機ｅ−ＳＴＵＤＩＯ２８１ｃに投入し、定着評価を実施した。定着器温度を意図的に変更し、良好な画像を得ることができる定着器の温度範囲を測定した結果、良好な画像を得ることができる温度領域（非オフセット温度領域と呼ぶ）が８２℃であることが分った。非オフセット領域は広いほど定着器温度のドリフトに対応できるため望ましく、５０℃以上あれば実用上問題なく使用できる。４０℃以下の場合、欠陥画像発生の確率が高くなり望ましくない。
【０１７１】
また現像剤を３０℃８５％の高温多湿環境下に１６時間放置し、吸引式ブローオフで測定した帯電量ｑ／ｍ［ＨＨ］と、１０℃２０％の低温低湿環境下に１６時間放置し、吸引式ブローオフにて測定した帯電量ｑ／ｍ［ＬＬ］を用いて帯電安定性の評価を実施した。帯電安定性はｑ／ｍ［ＨＨ］をｑ／ｍ［ＬＬ］にて除して求めることができ、現像剤の値は０．７２であった。帯電安定性は、その値が０．７０以上であれば環境雰囲気によらず良好な画像を得ることができる。
【０１７２】
次に現像剤を東芝テック社製複合機ｅ−ＳＴＵＤＩＯ２８１ｃに投入し、印字率１０％にて１００Ｋ枚の通紙試験を実施した。通紙終了後の現像剤を採取し、キャリア表面を汚染した物質の量を測定した結果、キャリア汚染量は０．０９重量部であった。１００Ｋ枚の通紙にわたり、良好な画像を得るためにはキャリア汚染量は０．１０重量部以下であることが望ましい。
【０１７３】
（実施例７）  
（着色微粒子の製造）
低分子量体ポリエステル樹脂（Ｔｇ＝５５℃）７５重量部、高分子量体ポリエステル樹脂（Ｔｇ＝６５℃）１０重量部、シアン１０重量部、エステルワックス５重量部を混合後、１２０℃に温度設定した２軸混練機にて処理することにより、混練品を得た。得られた混練品をバンタムミルで粉砕し、平均粒径１００μｍの混練中砕品を得た。混練中砕品４０重量部、アニオン性界面活性剤０．４重量部、アミン化合物１重量部、イオン交換水５８．６重量部をＮＡＮＯ３０００に投入し、サンプル温度を１５０℃に加熱し、パス回数１回にて微粒化物を得た。処理終了後、３０℃まで冷却し、体積平均粒径３５０ｎｍの着色微粒子が得られた。
【０１７４】
（樹脂微粒子の製造）
平均粒径５０μｍの低分子量体ポリエステル樹脂（Ｔｇ＝５５℃）４０重量部、アニオン性界面活性剤０．４重量部、アミン化合物１重量部、イオン交換水５８．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１７５】
（離型剤微粒子の製造）
平均粒径５０μｍのライスワックス４０重量部、アニオン性界面活性剤０．４重量部、イオン交換水５９．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１７６】
（着色凝集体の製造）
３０℃で攪拌しながら、着色微粒子１０重量部、塩化ナトリウム２．０重量部、イオン交換水８８重量部を混合後、ｐＨ調整を行い５０℃まで加熱を行い体積平均粒径２．４μｍの凝集体が得られた。
【０１７７】
（第一層カプセル粒子の製造）
着色凝集体スラリー８０重量部を５０℃で攪拌しながら、樹脂微粒子９重量部、離型剤微粒子１重量部を混合後、１０％塩化アンモニウム水溶液１０重量部体積平均粒径４．７μｍのカプセル粒子が得られた。
【０１７８】
（第二層カプセル粒子の製造）
５０℃で攪拌しながら、第一層カプセル粒子９０重量部、樹脂微粒子１０重量部を混合後、９５℃まで加熱を行い体積平均粒径４．９μｍのカプセル粒子が得られた。
【０１７９】
カプセル粒子を遠心分離機にて洗浄水の導電率が５０μＳ／ｃｍとなるまで洗浄し、真空乾燥機にて含水率が０．３ｗｔ％になるまで乾燥させた。乾燥後、疎水性シリカ２重量部、酸化チタン０．５重量部を着色粒子表面に付着させ、所望の電子写真用トナーを得ることができた。電子写真用トナーの体積平均粒子径をコールターカウンター（ベックマンコールター社製）にて測定した結果、４．９μｍであり、ＦＰＩＡ（シスメックス社製）により円形度を測定した結果、０．９３であった。
【０１８０】
実施形態のカプセルトナー５重量部をキャリア９５重量部と混合し現像剤を得た。この現像剤を評価のために改造した東芝テック社製複合機ｅ−ＳＴＵＤＩＯ２８１ｃに投入し、定着評価を実施した。定着器温度を意図的に変更し、良好な画像を得ることができる定着器の温度範囲を測定した結果、良好な画像を得ることができる温度領域（非オフセット温度領域と呼ぶ）が５３℃であることが分った。非オフセット領域は広いほど定着器温度のドリフトに対応できるため望ましく、５０℃以上あれば実用上問題なく使用できる。４０℃以下の場合、欠陥画像発生の確率が高くなり望ましくない。
【０１８１】
また現像剤を３０℃８５％の高温多湿環境下に１６時間放置し、吸引式ブローオフで測定した帯電量ｑ／ｍ［ＨＨ］と、１０℃２０％の低温低湿環境下に１６時間放置し、吸引式ブローオフにて測定した帯電量ｑ／ｍ［ＬＬ］を用いて帯電安定性の評価を実施した。帯電安定性はｑ／ｍ［ＨＨ］をｑ／ｍ［ＬＬ］にて除して求めることができ、現像剤の値は０．７２であった。帯電安定性は、その値が０．７０以上であれば環境雰囲気によらず良好な画像を得ることができる。
【０１８２】
次に現像剤を東芝テック社製複合機ｅ−ＳＴＵＤＩＯ２８１ｃに投入し、印字率１０％にて１００Ｋ枚の通紙試験を実施した。通紙終了後の現像剤を採取し、キャリア表面を汚染した物質の量を測定した結果、キャリア汚染量は０．０９重量部であった。１００Ｋ枚の通紙にわたり、良好な画像を得るためにはキャリア汚染量は０．１０重量部以下であることが望ましい。
【０１８３】
（比較例１）
（着色微粒子の製造）
低分子量体ポリエステル樹脂（Ｔｇ＝５５℃）７５重量部、高分子量体ポリエステル樹脂（Ｔｇ＝６５℃）１０重量部、シアン１０重量部、ライスワックス５重量部を混合後、１２０℃に温度設定した２軸混練機にて処理することにより、混練品を得た。得られた混練品をバンタムミルで粉砕し、平均粒径５０μｍの混練中砕品を得た。混練中砕品４０重量部、アニオン性界面活性剤０．４重量部、アミン化合物１重量部、イオン交換水５８．６重量部をＮＡＮＯ３０００に投入し、サンプル温度を１５０℃に加熱し、パス回数１回にて微粒化物を得た。処理終了後、３０℃まで冷却し、体積平均粒径３５０ｎｍの着色微粒子が得られた。
【０１８４】
（樹脂微粒子の製造）
平均粒径５０μｍの低分子量体ポリエステル樹脂（Ｔｇ＝５５℃）４０重量部、アニオン性界面活性剤０．４重量部、アミン化合物１重量部、イオン交換水５８．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１８５】
（離型剤微粒子の製造）
平均粒径５０μｍのライスワックス４０重量部、アニオン性界面活性剤０．４重量部、イオン交換水５９．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１８６】
（着色凝集体スラリーの製造）
３０℃で攪拌しながら、着色微粒子５重量部、１Ｎ塩酸０．２重量部、イオン交換水９４．８重量部を混合後、ｐＨ調整を行い５０℃まで加熱を行い体積平均粒径４．９μｍの凝集体が得られた。
【０１８７】
（第一層カプセル粒子の製造）
着色凝集体スラリー８０重量部を５０℃で攪拌しながら、離型剤微粒子１０重量部を混合後、１０％塩化アンモニウム水溶液１０重量部体積平均粒径５．１μｍのカプセル粒子が得られた。
【０１８８】
（第二層カプセル粒子の製造）
５０℃で攪拌しながら、第一層カプセル粒子９０重量部、樹脂微粒子１０重量部を混合後、９５℃まで加熱を行い体積平均粒径５．１μｍのカプセル粒子が得られた。
【０１８９】
カプセル粒子を遠心分離機にて洗浄水の導電率が５０μＳ／ｃｍとなるまで洗浄し、真空乾燥機にて含水率が０．３ｗｔ％になるまで乾燥させた。乾燥後、疎水性シリカ２重量部、酸化チタン０．５重量部を着色粒子表面に付着させ、所望の電子写真用トナーを得ることができた。電子写真用トナーの体積平均粒子径をコールターカウンター（ベックマンコールター社製）にて測定した結果、５．１μｍであり、ＦＰＩＡ（シスメックス社製）により円形度を測定した結果、０．９８であった。
【０１９０】
実施形態のカプセルトナー５重量部をキャリア９５重量部と混合し現像剤を得た。この現像剤を評価のために改造した東芝テック社製複合機ｅ−ＳＴＵＤＩＯ２８１ｃに投入し、定着評価を実施した。定着器温度を意図的に変更し、良好な画像を得ることができる定着器の温度範囲を測定した結果、良好な画像を得ることができる温度領域（非オフセット温度領域と呼ぶ）が４３℃であることが分った。非オフセット領域は広いほど定着器温度のドリフトに対応できるため望ましく、５０℃以上あれば実用上問題なく使用できる。４０℃以下の場合、欠陥画像発生の確率が高くなり望ましくない。
【０１９１】
また現像剤を３０℃８５％の高温多湿環境下に１６時間放置し、吸引式ブローオフで測定した帯電量ｑ／ｍ［ＨＨ］と、１０℃２０％の低温低湿環境下に１６時間放置し、吸引式ブローオフにて測定した帯電量ｑ／ｍ［ＬＬ］を用いて帯電安定性の評価を実施した。帯電安定性はｑ／ｍ［ＨＨ］をｑ／ｍ［ＬＬ］にて除して求めることができ、現像剤の値は０．６０であった。帯電安定性は、その値が０．７０以上であれば環境雰囲気によらず良好な画像を得ることができる。
【０１９２】
次に現像剤を東芝テック社製複合機ｅ−ＳＴＵＤＩＯ２８１ｃに投入し、印字率１０％にて１００Ｋ枚の通紙試験を実施した。通紙終了後の現像剤を採取し、キャリア表面を汚染した物質の量を測定した結果、キャリア汚染量は０．３８重量部であった。１００Ｋ枚の通紙にわたり、良好な画像を得るためにはキャリア汚染量は０．１０重量部以下であることが望ましい。
【０１９３】
（比較例２）  
（着色微粒子の製造）
低分子量体ポリエステル樹脂（Ｔｇ＝５５℃）７５重量部、高分子量体ポリエステル樹脂（Ｔｇ＝６５℃）１０重量部、シアン１０重量部、エステルワックス５重量部を混合後、１２０℃に温度設定した２軸混練機にて処理することにより、混練品を得た。得られた混練品をバンタムミルで粉砕し、平均粒径１００μｍの混練中砕品を得た。混練中砕品４０重量部、アニオン性界面活性剤０．４重量部、アミン化合物１重量部、イオン交換水５８．６重量部をＮＡＮＯ３０００に投入し、サンプル温度を１５０℃に加熱し、パス回数１回にて微粒化物を得た。処理終了後、３０℃まで冷却し、体積平均粒径３５０ｎｍの着色微粒子が得られた。
【０１９４】
（樹脂微粒子の製造）
平均粒径５０μｍの低分子量体ポリエステル樹脂（Ｔｇ＝５５℃、酸価＝２８ｍｇＫＯＨ／ｇ）４０重量部、アニオン性界面活性剤０．４重量部、アミン化合物１重量部、イオン交換水５８．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１９５】
（離型剤微粒子の製造）平均粒径５０μｍのライスワックス４０重量部、アニオン性界面活性剤０．４重量部、イオン交換水５９．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０１９６】
（着色凝集体の製造）
３０℃で攪拌しながら、着色微粒子５重量部、１Ｎ塩酸０．２重量部、イオン交換水９４．８重量部を混合後、ｐＨ調整を行い５０℃まで加熱を行い体積平均粒径４．９μｍの凝集体が得られた。
【０１９７】
（第一層カプセル粒子の製造）
着色凝集体スラリー８０重量部を５０℃で攪拌しながら、樹脂微粒子９重量部、離型剤微粒子１重量部を混合後、１０％塩化アンモニウム水溶液１０重量部体積平均粒径５．１μｍのカプセル粒子が得られた。
【０１９８】
（第二層カプセル粒子の製造）
５０℃で攪拌しながら、第一層カプセル粒子９０重量部、酸価２８ｍｇＫＯＨ／ｇの樹脂微粒子１０重量部を混合後、９５℃まで加熱を行い体積平均粒径５．２μｍのカプセル粒子が得られた。
【０１９９】
カプセル粒子を遠心分離機にて洗浄水の導電率が５０μＳ／ｃｍとなるまで洗浄し、真空乾燥機にて含水率が０．３ｗｔ％になるまで乾燥させた。乾燥後、疎水性シリカ２重量部、酸化チタン０．５重量部を着色粒子表面に付着させ、所望の電子写真用トナーを得ることができた。電子写真用トナーの体積平均粒子径をコールターカウンター（ベックマンコールター社製）にて測定した結果、５．２μｍであり、ＦＰＩＡ（シスメックス社製）により円形度を測定した結果、０．９７であった。
【０２００】
実施形態のカプセルトナー５重量部をキャリア９５重量部と混合し現像剤を得た。この現像剤を評価のために改造した東芝テック社製複合機ｅ−ＳＴＵＤＩＯ２８１ｃに投入し、定着評価を実施した。定着器温度を意図的に変更し、良好な画像を得ることができる定着器の温度範囲を測定した結果、良好な画像を得ることができる温度領域（非オフセット温度領域と呼ぶ）が４７℃であることが分った。非オフセット領域は広いほど定着器温度のドリフトに対応できるため望ましく、５０℃以上あれば実用上問題なく使用できる。４０℃以下の場合、欠陥画像発生の確率が高くなり望ましくない。
【０２０１】
また現像剤を３０℃８５％の高温多湿環境下に１６時間放置し、吸引式ブローオフで測定した帯電量ｑ／ｍ［ＨＨ］と、１０℃２０％の低温低湿環境下に１６時間放置し、吸引式ブローオフにて測定した帯電量ｑ／ｍ［ＬＬ］を用いて帯電安定性の評価を実施した。帯電安定性はｑ／ｍ［ＨＨ］をｑ／ｍ［ＬＬ］にて除して求めることができ、現像剤の値は０．６４であった。帯電安定性は、その値が０．７０以上であれば環境雰囲気によらず良好な画像を得ることができる。
【０２０２】
次に現像剤を東芝テック社製複合機ｅ−ＳＴＵＤＩＯ２８１ｃに投入し、印字率１０％にて１００Ｋ枚の通紙試験を実施した。通紙終了後の現像剤を採取し、キャリア表面を汚染した物質の量を測定した結果、キャリア汚染量は０．１２重量部であった。１００Ｋ枚の通紙にわたり、良好な画像を得るためにはキャリア汚染量は０．１０重量部以下であることが望ましい。
【０２０３】
（比較例３）
（着色微粒子の製造）
低分子量体ポリエステル樹脂（Ｔｇ＝５５℃）７５重量部、高分子量体ポリエステル樹脂（Ｔｇ＝６５℃）１０重量部、シアン１０重量部、エステルワックス５重量部を混合後、１２０℃に温度設定した２軸混練機にて処理することにより、混練品を得た。得られた混練品をバンタムミルで粉砕し、平均粒径１００μｍの混練中砕品を得た。混練中砕品４０重量部、アニオン性界面活性剤０．４重量部、アミン化合物１重量部、イオン交換水５８．６重量部をＮＡＮＯ３０００に投入し、サンプル温度を１５０℃に加熱し、パス回数１回にて微粒化物を得た。処理終了後、３０℃まで冷却し、体積平均粒径３５０ｎｍの着色微粒子が得られた。
【０２０４】
（樹脂微粒子の製造）
平均粒径５０μｍの低分子量体ポリエステル樹脂（Ｔｇ＝５５℃）４０重量部、アニオン性界面活性剤０．４重量部、アミン化合物１重量部、イオン交換水５８．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０２０５】
（離型剤微粒子の製造）
平均粒径５０μｍのライスワックス４０重量部、アニオン性界面活性剤０．４重量部、イオン交換水５９．６重量部をＮＡＮＯ３０００に投入し、サンプル温度を１５０℃に加熱し、パス回数を１回にて微粒化物を得た。処理終了後、３０℃まで冷却し、体積平均粒径１００ｎｍの樹脂微粒子が得られた。
【０２０６】
（着色凝集体の製造）
３０℃で攪拌しながら、着色微粒子５重量部、１Ｎ塩酸０．２重量部、イオン交換水９４．８重量部を混合後、ｐＨ調整を行い５０℃まで加熱を行い体積平均粒径４．９μｍの凝集体が得られた。
【０２０７】
（第一層カプセル粒子の製造）
着色凝集体スラリー８０重量部を５０℃で攪拌しながら、樹脂微粒子１０重量部を混合後、１０％塩化アンモニウム水溶液１０重量部体積平均粒径５．１μｍのカプセル粒子が得られた。
【０２０８】
（第二層カプセル粒子の製造）
５０℃で攪拌しながら、第一層カプセル粒子９０重量部、樹脂微粒子１０重量部を混合後、９５℃まで加熱を行い体積平均粒径５．２μｍのカプセル粒子が得られた。
【０２０９】
カプセル粒子を遠心分離機にて洗浄水の導電率が５０μＳ／ｃｍとなるまで洗浄し、真空乾燥機にて含水率が０．３ｗｔ％になるまで乾燥させた。乾燥後、疎水性シリカ２重量部、酸化チタン０．５重量部を着色粒子表面に付着させ、所望の電子写真用トナーを得ることができた。電子写真用トナーの体積平均粒子径をコールターカウンター（ベックマンコールター社製）にて測定した結果、５．２μｍであり、ＦＰＩＡ（シスメックス社製）により円形度を測定した結果、０．９７であった。
【０２１０】
実施形態のカプセルトナー５重量部をキャリア９５重量部と混合し現像剤を得た。この現像剤を評価のために改造した東芝テック社製複合機ｅ−ＳＴＵＤＩＯ２８１ｃに投入し、定着評価を実施した。定着器温度を意図的に変更し、良好な画像を得ることができる定着器の温度範囲を測定した結果、良好な画像を得ることができる温度領域（非オフセット温度領域と呼ぶ）が３９℃であることが分った。非オフセット領域は広いほど定着器温度のドリフトに対応できるため望ましく、５０℃以上あれば実用上問題なく使用できる。４０℃以下の場合、欠陥画像発生の確率が高くなり望ましくない。
【０２１１】
また現像剤を３０℃８５％の高温多湿環境下に１６時間放置し、吸引式ブローオフで測定した帯電量ｑ／ｍ［ＨＨ］と、１０℃２０％の低温低湿環境下に１６時間放置し、吸引式ブローオフにて測定した帯電量ｑ／ｍ［ＬＬ］を用いて帯電安定性の評価を実施した。帯電安定性はｑ／ｍ［ＨＨ］をｑ／ｍ［ＬＬ］にて除して求めることができ、現像剤の値は０．６４であった。帯電安定性は、その値が０．７０以上であれば環境雰囲気によらず良好な画像を得ることができる。
【０２１２】
次に前記現像剤を東芝テック社製複合機ｅ−ＳＴＵＤＩＯ２８１ｃに投入し、印字率１０％にて１００Ｋ枚の通紙試験を実施した。通紙終了後の現像剤を採取し、キャリア表面を汚染した物質の量を測定した結果、キャリア汚染量は０．２１重量部であった。１００Ｋ枚の通紙にわたり、良好な画像を得るためにはキャリア汚染量は０．１０重量部以下であることが望ましい。
【表１】
2011018046.tif 000003
【０２１３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０２１４】
２０１…ホッパー、２０２…送液ポンプ、２０３…高圧ポンプ、２０４…加熱部、２０５…微粒化部、２０６，２０８…減圧部、２０７…冷却部、２０９，２１１…配管、２１０…高圧型湿式微粒化機
【図１】
2011018046.tif 000004
【図２】
2011018046.tif 000005
【図３】
2011018046.tif 000006